(57)【要約】      （修正有）【課題】加熱による芯材の変形を抑制する半導体加工用粘着シートを提供する。【解決手段】半導体加工用粘着シートは、支持シート１の片面に、接着性樹脂層２およびリングフレーム保持用粘着部２０を有する半導体加工用粘着シート１００であって、リングフレーム保持用粘着部が、粘着剤層２１ａ，２１ｂと芯材２２とからなり、リングフレーム保持用粘着部が、支持シートまたは接着性樹脂層の外周部に形成され、８０℃で３０分間加熱後の芯材のＭＤ方向及びＣＤ方向における寸法変化率が−３〜＋３％である。【選択図】図３
2015070059.tif 000002
【特許請求の範囲】
【請求項１】
支持シートの片面に、接着性樹脂層およびリングフレーム保持用粘着部を有する半導体加工用粘着シートであって、
リングフレーム保持用粘着部が、粘着剤層と芯材とからなり、
リングフレーム保持用粘着部が、支持シートまたは接着性樹脂層の外周部に形成され、
８０℃で３０分間加熱後の芯材のＭＤ方向及びＣＤ方向における寸法変化率が−３〜＋３％である半導体加工用粘着シート。
【請求項２】
芯材が無延伸フィルムまたは低延伸フィルムからなる請求項１に記載の半導体加工用粘着シート。
【請求項３】
芯材がポリオレフィンフィルムからなる請求項１または２に記載の半導体加工用粘着シート。
【請求項４】
芯材がポリプロピレンフィルムである請求項１〜３のいずれかに記載の半導体加工用粘着シート。
【請求項５】
芯材のＭＤ方向およびＣＤ方向における破断伸度が１００％以上である請求項１〜４のいずれかに記載の半導体加工用粘着シート。
【請求項６】
芯材の厚みが６０μｍ以下である請求項１〜５のいずれかに記載の半導体加工用粘着シート。
【請求項７】
リングフレーム保持用粘着部の厚みが８０μｍ以下である請求項１〜６のいずれかに記載の半導体加工用粘着シート。
【請求項８】
ＪＩＳ  Ｚ０２３７；２００９に準拠した、リングフレーム保持用粘着部のシリコンウエハ（鏡面）に対する粘着力が０．５ｍＮ／２５ｍｍ以上である請求項１〜７のいずれかに記載の半導体加工用粘着シート。
【請求項９】
ＪＩＳ  Ｚ１５２８；２００９に準拠した、リングフレーム保持用粘着部のクリープ試験による保持力が７００００秒以上である請求項１〜８のいずれかに記載の半導体加工用粘着シート。
【請求項１０】
請求項１〜９のいずれかに記載の半導体加工用粘着シートをワークに加熱ラミネートする工程を含む、半導体加工用粘着シートの使用方法。
【発明の詳細な説明】
【技術分野】
【０００１】
本発明は、半導体ウエハ等の被加工物（以下、「ワーク」と記載することがある。）の一時的な表面保護、研磨、ダイシングなどの加工を行う際に、当該ワークが貼付、保持される半導体加工用粘着シートに関する。
【０００２】
シリコン、ガリウムヒ素などの半導体ウエハは大径の状態で製造される。半導体ウエハは、素子小片（半導体チップ）に切断分離（ダイシング）された後に、次工程であるボンディング工程に移されている。この際、半導体ウエハは予め接着剤層と基材フィルムとからなる接着シートに貼着された状態でダイシング、洗浄、乾燥、エキスパンディングおよびピックアップの各工程が加えられた後、次工程のボンディング工程に搬送される。
【０００３】
上記ダイシング工程や工程間における搬送において、接着シートは金属製治具に固定されることがある。接着シートの接着剤層が十分なタックを有しない場合、該工程中に金属製治具から接着シートが剥離するおそれがあるため、接着シートと金属製治具との間に粘着部を設け、接着シートと金属製治具とを固定する技術が知られている（例えば特許文献１、特許文献２参照）。
【０００４】
特許文献１には、エチレン−メタクリル酸共重合体フィルムからなる芯材の両面に粘着剤層を設けた両面粘着シートを粘着部として用いた半導体加工用粘着シートが開示されている。
また、特許文献２には、ポリエチレンテレフタレートフィルムからなる芯材の片面に粘着剤層を設けた片面粘着シートを粘着部として用いた半導体加工用粘着シートが開示されている。
【先行技術文献】
【特許文献】
【０００５】
【特許文献１】特開２００８−６６３３６号公報
【特許文献２】特開２００５−２０３７４９号公報
【発明の概要】
【発明が解決しようとする課題】
【０００６】
このような金属製治具への貼付を目的とした粘着部を有する半導体加工用粘着シートによりワークを加工する際には、加熱ラミネート用ローラを用いて半導体加工用粘着シートの接着性樹脂層にワークを貼付することがある。
本発明者らが鋭意検討を行った結果、特許文献１や特許文献２に記載の粘着部を有する半導体加工用粘着シートに、加熱ラミネート用ローラを用いてワークを貼付すると、粘着部も加熱されるため芯材が変形することがあった。芯材の変形に伴い、ワークを適切な位置に貼付できないことや、接着性樹脂層に皺が発生することがあった。
【０００７】
本発明は、上記のような従来技術に伴う問題を解決しようとするものである。すなわち、本発明は、加熱による芯材の変形を抑制する半導体加工用粘着シートを提供することを目的としている。
【課題を解決するための手段】
【０００８】
上記課題を解決する本発明の要旨は以下の通りである。
〔１〕支持シートの片面に、接着性樹脂層およびリングフレーム保持用粘着部を有する半導体加工用粘着シートであって、
リングフレーム保持用粘着部が、粘着剤層と芯材とからなり、
リングフレーム保持用粘着部が、支持シートまたは接着性樹脂層の外周部に形成され、
８０℃で３０分間加熱後の芯材のＭＤ方向及びＣＤ方向における寸法変化率が−３〜＋３％である半導体加工用粘着シート。
【０００９】
〔２〕芯材が無延伸フィルムまたは低延伸フィルムからなる〔１〕に記載の半導体加工用粘着シート。
【００１０】
〔３〕芯材がポリオレフィンフィルムからなる〔１〕または〔２〕に記載の半導体加工用粘着シート。
【００１１】
〔４〕芯材がポリプロピレンフィルムである〔１〕〜〔３〕のいずれかに記載の半導体加工用粘着シート。
【００１２】
〔５〕芯材のＭＤ方向およびＣＤ方向における破断伸度が１００％以上である〔１〕〜〔４〕のいずれかに記載の半導体加工用粘着シート。
【００１３】
〔６〕芯材の厚みが６０μｍ以下である〔１〕〜〔５〕のいずれかに記載の半導体加工用粘着シート。
【００１４】
〔７〕リングフレーム保持用粘着部の厚みが８０μｍ以下である〔１〕〜〔６〕のいずれかに記載の半導体加工用粘着シート。
【００１５】
〔８〕ＪＩＳ  Ｚ０２３７；２００９に準拠した、リングフレーム保持用粘着部のシリコンウエハ（鏡面）に対する粘着力が０．５ｍＮ／２５ｍｍ以上である〔１〕〜〔７〕のいずれかに記載の半導体加工用粘着シート。
【００１６】
〔９〕ＪＩＳ  Ｚ１５２８；２００９に準拠した、リングフレーム保持用粘着部のクリープ試験による保持力が７００００秒以上である〔１〕〜〔８〕のいずれかに記載の半導体加工用粘着シート。
【００１７】
〔１０〕上記〔１〕〜〔９〕のいずれかに記載の半導体加工用粘着シートをワークに加熱熱ラミネートする工程を含む、半導体加工用粘着シートの使用方法。
【発明の効果】
【００１８】
本発明では、所定の寸法変化率を有する芯材を用いることで、加熱ラミネート用ローラ等の加熱手段により粘着部が加熱されたとしても、芯材の変形を抑制できる。そのため、ワークを半導体加工用粘着シートの適切な位置に貼付できる。また、芯材の変形に起因して接着性樹脂層に皺が発生することもない。その結果、半導体加工用粘着シートへのワークの貼付後に行われる半導体装置の製造工程（例えばダイシング工程、ピックアップ工程、ダイボンド工程等）における不具合を防止でき、半導体装置の生産性を向上できる。
【図面の簡単な説明】
【００１９】
【図１】本発明の第１の構成に係る半導体加工用粘着シートとリングフレームとを仮固定した状態を示す図である。
【図２】本発明の第２の構成に係る半導体加工用粘着シートとリングフレームとを仮固定した状態を示す図である。
【図３】本発明の第３の構成に係る半導体加工用粘着シートとリングフレームとを仮固定した状態を示す図である。
【図４】本発明の第４の構成に係る半導体加工用粘着シートとリングフレームとを仮固定した状態を示す図である。
【発明を実施するための形態】
【００２０】
以下、本発明について、その最良の形態も含めてさらに具体的に説明する。
本発明に係る半導体加工用粘着シート１００は、図１〜４に示す第１〜４の構成とすることができ、支持シート１の片面に、接着性樹脂層２およびリングフレーム保持用粘着部２０を有する。
【００２１】
（リングフレーム保持用粘着部）
本発明におけるリングフレーム保持用粘着部２０は、半導体加工用粘着シート１００を金属製または樹脂製治具等のリングフレーム５に仮固定するために用いられ、図１及び図２に示すように支持シート１の外周部に形成されるか、図３及び図４に示すように接着性樹脂層２の外周部に形成される。
本発明において「仮固定」とは、半導体加工用粘着シート１００が、リングフレーム保持用粘着部２０を介してリングフレーム５に保持され、かつ、半導体装置を製造するための各工程（例えばダイシング工程、ピックアップ工程や各工程間における搬送等）では剥離しないが、工程前後においては容易に剥離できる状態をいう。
【００２２】
リングフレーム保持用粘着部２０は粘着剤層２１と芯材２２とからなり、具体的には、図１〜４に示すように、芯材２２の両面に粘着剤層（２１ａ，２１ｂ）を設けた両面粘着テープが挙げられる。また、リングフレーム保持用粘着部を、芯材の片面に粘着剤層を設けた片面粘着テープとすることもできる（図示しない）。
【００２３】
リングフレーム保持用粘着部の粘着剤層は、従来より公知の種々の粘着剤により形成され得る。このような粘着剤としては、何ら限定されるものではないが、たとえばゴム系、アクリル系、シリコーン系、ポリビニルエーテル等の粘着剤が用いられる。また、エネルギー線硬化型や加熱発泡型、水膨潤型の粘着剤も用いることができる。エネルギー線硬化（紫外線硬化や電子線硬化）型粘着剤としては、特に紫外線硬化型粘着剤を用いることが好ましい。
【００２４】
後述する半導体装置を製造する際に、リングフレーム保持用粘着部２０の粘着剤層２１（２１ａ）はリングフレーム５に貼付される。このとき、粘着剤層２１（２１ａ）をリングフレーム５に貼付した状態で接着性樹脂層２の硬化を行うと、粘着剤層２１（２１ａ）からリングフレーム５を外す際に、リングフレーム５に糊残りが発生することがある。また、接着性樹脂層２の硬化工程において、粘着剤層２１（２１ａ）は高温にさらされて軟化し、糊残りが発生しやすくなる。そのため、上記の粘着剤の中でも、リングフレーム５への糊残りの防止および粘着剤層への耐熱性の付与という観点から、アクリル系、シリコーン系の粘着剤が好ましい。
【００２５】
リングフレーム保持用粘着部が芯材の両面に粘着剤層を設けた両面粘着テープの場合、支持シート１または接着性樹脂層２に貼付される粘着剤層２１ｂは、上記の粘着剤により形成することができ、粘着剤層２１ａを形成する粘着剤と同種であってもよいし、異なっていてもよい。
なお、図１の態様に係る半導体加工用粘着シートの支持シート（樹脂フィルム）の全面をシリコーン系の剥離剤を用いて剥離処理する場合には、支持シートと粘着剤層との接着性の観点から、シリコーン系の粘着剤を用いることが好ましい。
【００２６】
粘着剤層の厚みは特に限定されず、好ましくは１〜２０μｍ、より好ましくは１〜１５μｍ、さらに好ましくは５〜１０μｍである。粘着剤層の厚みを上記範囲とすることで、リングフレーム保持用粘着部における粘着力を所定範囲に調整することが容易になる。また、後述する半導体加工用粘着シートの製造工程において、剥離シートと半導体加工用粘着シートとの間への空気（気泡）の噛み込みを抑制できるという効果が高まる。
【００２７】
リングフレーム保持用粘着部の芯材において、８０℃で３０分間加熱後のＭＤ方向及びＣＤ方向における寸法変化率は−３〜＋３％、好ましくは−１〜＋１％、より好ましくは−０．５〜＋０．５％、さらに好ましくは−０．３〜＋０．３％である。８０℃で３０分間加熱後の芯材の寸法変化率は、具体的には後述する実施例に記載された手順により測定される。なお、芯材のＭＤ方向とは、フィルム状の芯材を長尺で製膜した場合における、フィルムを搬送する方向と並行する方向であり、芯材のＣＤ方向とは、フィルムの同一面上においてＭＤ方向と直行する方向である。
【００２８】
本発明に係る半導体加工用粘着シートの接着性樹脂層には、ワーク（例えば半導体ウエハ等）が貼付され、その後、ダイシング工程等が行われる。接着性樹脂層にワークを貼付する際には、加熱ラミネート用ローラが用いられ、リングフレーム保持用粘着部が加熱されることがある。８０℃で３０分間加熱後のＭＤ方向及びＣＤ方向における芯材の寸法変化率が＋３％を超えたり、−３％未満であると、半導体加工用粘着シートとワークとを加熱ラミネートする際に、芯材の変形に起因して、ワークを適切な位置に貼付できないこと（位置ズレの発生）や、支持シートや接着性樹脂層に皺が発生する。位置ズレや皺の発生は、その後の工程（例えばダイシング工程等）における不具合の原因となり、半導体装置の生産性を低下させる。
位置ズレや皺の発生は、具体的には、以下のような不具合の原因となる。ダイシング工程においては、回路毎に個片化することが困難になる。また、ピックアップ工程においては、個片化されたチップの整列性が低下することに起因して、ピックアップ不良の原因となる。また、ダイボンド工程や接着性樹脂層を保護膜とした場合においては、チップと接着性樹脂層との界面において剥離が発生し、半導体装置の信頼性を低下させる。
８０℃で３０分間加熱後のＭＤ方向及びＣＤ方向における芯材の寸法変化率を上記範囲とすることで、位置ズレや皺の発生を抑制し、半導体装置の生産性を向上できる。
【００２９】
また、芯材のＭＤ方向およびＣＤ方向における破断伸度は、好ましくは１００％以上、より好ましくは２００％以上である。芯材のＭＤ方向およびＣＤ方向における破断伸度を上記範囲とすることで、半導体加工用粘着シートのエキスパンド性が向上する。芯材の破断伸度は、具体的には後述する実施例に記載された手順により測定される。
【００３０】
芯材としては、上記の物性を満たす材料であれば特に限定されず、低密度ポリエチレン、直鎖状低密度ポリエチレン、高密度ポリエチレン、軟質化ポリプロピレン、ポリプロピレン、ポリブテン、ポリブタジエン、ポリメチルペンテン、ポリスチレン、シクロオレフィン、エチレンプロピレン共重合体、エチレン−（メタ）アクリル酸共重合体、エチレン−（メタ）アクリル酸エステル共重合体、エチレン−酢酸ビニル共重合体、アイオノマーからなるフィルムが挙げられる。
これらの中でも、芯材中の残留応力に起因した変形を防止でき、芯材の寸法変化率を所定範囲に制御しやすいことから、無延伸フィルムまたは低延伸フィルムが好ましい。また、エキスパンド工程の際の伸縮性（エキスパンド性）の観点からポリオレフィンフィルムが好ましい。
上記の観点から具体的には、ポリプロピレンフィルムが好ましく、無延伸または低延伸のポリプロピレンフィルムがより好ましい。
【００３１】
芯材の厚みは特に限定されないが、好ましくは６０μｍ以下、より好ましくは４０μｍ以下、さらに好ましくは１〜４０μｍである。芯材の厚みを上記範囲とすることで、リングフレーム保持用粘着部の厚みを後述する範囲に制御することが容易となる。その結果、半導体加工用粘着シートの製造工程において、剥離シートと半導体加工用粘着シートとの間への空気（気泡）の噛み込みを抑制できるという効果が高まる。
【００３２】
また、芯材の粘着剤層が設けられる側の面には粘着剤との密着性を向上させるために、コロナ処理を施してもよい。
【００３３】
上記のような粘着剤層と芯材とからなるリングフレーム保持用粘着部の厚みは、好ましくは１００μｍ以下、より好ましくは８０μｍ以下、さらに好ましくは５〜６０μｍである。リングフレーム保持用粘着部の厚みを上記範囲とすることで、半導体加工用粘着シートの製造工程において、剥離シートと半導体加工用粘着シートとの間への気泡の噛み込みを抑制できる。
【００３４】
（接着性樹脂層）
本発明における接着性樹脂層は、シートの用途に応じて、後述する粘着剤層、フィルム状接着剤、粘接着剤層、保護膜形成層など様々な機能を有する樹脂の中から適宜に選択される。
接着性樹脂層は、図１や図２に示すように、接着性樹脂層に貼付されるワークと略同形状またはワークの形状をそっくり含むことのできる形状に調整されたものであり、接着性樹脂層よりも大きなサイズの支持シート上に積層された形状とすることができる。
また、接着性樹脂層は、図３や図４に示すように支持シートと同形状とすることもできる。
【００３５】
粘着剤層
本発明の半導体加工用粘着シートをバックグラインドシートなどの表面保護シートや、ダイシングシートとして用いる場合には、接着性樹脂層２は、感圧接着性を有する粘着剤層からなることが好ましい。
【００３６】
このような感圧接着性を有する粘着剤層は、従来より公知の種々の粘着剤により形成され得る。粘着剤としては、何ら限定されるものではないが、たとえばゴム系、アクリル系、シリコーン系、ポリビニルエーテル等の粘着剤が用いられる。これらの中でも粘着力の制御が容易なアクリル系粘着剤が特に好ましい。
【００３７】
アクリル系粘着剤は、（メタ）アクリル酸エステル共重合体を主剤とする。（メタ）アクリル酸エステル共重合体としては、（メタ）アクリル酸メチル、（メタ）アクリル酸エチル、（メタ）アクリル酸プロピル、（メタ）アクリル酸ブチル、（メタ）アクリル酸−２−エチルヘキシル、（メタ）アクリル酸デシル、（メタ）アクリル酸ドデシル、（メタ）アクリル酸ラウリル、（メタ）アクリル酸ミリスチル、（メタ）アクリル酸ベンジル、（メタ）アクリル酸シクロヘキシル、（メタ）アクリル酸イソボルニルなどの官能基を持たないアルキル基よりなる（メタ）アクリル酸アルキルエステルの１種以上の単量体と、必要に応じて、（メタ）アクリル酸−２−ヒドロキシエチル、（メタ）アクリル酸−２−ヒドロキシプロピル、（メタ）アクリル酸−３−ヒドロキシプロピル、（メタ）アクリル酸−３−ヒドロキシブチル、（メタ）アクリル酸−４−ヒドロキシブチルなどの水酸基含有（メタ）アクリル酸アルキルエステル；（メタ）アクリル酸、マレイン酸、フマル酸などのカルボキシル基含有化合物；酢酸ビニル、プロピオン酸ビニルなどのビニルエステル；（メタ）アクリロニトリルなどのシアノ基含有化合物；（メタ）アクリルアミドなどのアミド基含有化合物；スチレン、ビニルピリジンなどの芳香族化合物などの重合性単量体から選ばれる１種以上の単量体との共重合体などが挙げられる。なお、（メタ）アクリル酸エステル共重合体が、官能基を持たないアルキル基よりなる（メタ）アクリル酸アルキルエステル１種からなる重合体である場合には、狭義の共重合体ではないが、そのような場合も含めて共重合体と総称する。また、（メタ）アクリルは、アクリルとメタクリルの両者を含む意味で用いる。
【００３８】
（メタ）アクリル酸アルキルエステル共重合体における、官能基を持たないアルキル基よりなる（メタ）アクリル酸アルキルエステルに由来する単位の含有割合は、１０〜９８質量％が好ましく、２０〜９５質量％がより好ましく、５０〜９３質量％がさらに好ましい。（メタ）アクリル酸エステル共重合体の重量平均分子量は、１０万〜２５０万が好ましく、２０万〜１５０万がより好ましく、３０万〜１００万が特に好ましい。なお、本明細書において、重量平均分子量とは、ゲルパーミエーションクロマトグラフィー法により測定した標準ポリスチレン換算の値である。
【００３９】
これらの粘着剤は、１種単独でまたは２種以上を組み合わせて用いることができる。これらの粘着剤のうち、アクリル系粘着剤が好ましく用いられる。特に、（メタ）アクリル酸エステル共重合体を、ポリイソシアナート系架橋剤、エポキシ系架橋剤、アジリジン系架橋剤、キレート系架橋剤などの架橋剤の１種以上で架橋させて得られるアクリル系粘着剤が好ましい。
【００４０】
エポキシ系架橋剤としては、１，３−ビス（Ｎ，Ｎ−ジグリシジルアミノメチル）シクロヘキサン、Ｎ，Ｎ，Ｎ'，Ｎ'−テトラグリジル−ｍ−キシリレンジアミン、Ｎ，Ｎ，Ｎ'，Ｎ'−テトラグリジルアミノフェニルメタン、トリグリシジルイソシアネート、ｍ−Ｎ，Ｎ−ジグリシジルアミノフェニルグリシジルエーテル、Ｎ，Ｎ−ジグリシジルトルイジン、Ｎ，Ｎ−ジグリシジルアニリン、ペンタエリスリトールポリグリシジルエーテル、１，６−ヘキサンジオールジグリシジルエーテル等が挙げられる。
【００４１】
ポリイソシアナート系架橋剤としては、トリレンジイソシアナート（ＴＤＩ）、ヘキサメチレンジイソシアナート（ＨＭＤＩ）、イソホロンジイソシアナート（ＩＰＤＩ）、キシリレンジイソシアナート（ＸＤＩ）、水素化トリレンジイソシアナート、ジフェニルメタンジイソシアナート及びその水添体、ポリメチレンポリフェニルポリイソシアナート、ナフチレン−１，５−ジイソシアナート、ポリイソシアナートプレポリマー、ポリメチロールプロパン変性ＴＤＩなどが挙げられる。
【００４２】
架橋剤は、１種単独で用いてもよいし、２種以上を組み合わせて用いてもよい。架橋剤の使用量は、（メタ）アクリル酸エステル共重合体１００質量部に対して、０．０１〜２０質量部が好ましい。
【００４３】
さらに、粘着剤層は、エネルギー線硬化や加熱発泡、水膨潤などにより接着力を制御できる粘着剤であってもよい。粘着剤層がエネルギー線硬化性を有する場合（エネルギー線硬化型粘着剤層）には、粘着剤層にエネルギー線を照射し、粘着力を低下させることで、ウエハやチップの剥離がより容易になる。また、エネルギー線硬化型粘着剤層は、従来より公知のガンマ線、電子線、紫外線、可視光等のエネルギー線の照射により硬化する種々のエネルギー線硬化型粘着剤により形成され得るが、特に紫外線硬化型粘着剤を用いることが好ましい。
【００４４】
エネルギー線硬化型粘着剤としては、例えばアクリル系粘着剤に、多官能エネルギー線硬化樹脂を混合した粘着剤が挙げられる。多官能エネルギー線硬化樹脂としては、エネルギー線重合性の官能基を複数有する低分子化合物、ウレタンアクリレートオリゴマーなどが挙げられる。また、側鎖にエネルギー線重合性の官能基を有する（メタ）アクリル酸エステル共重合体を含む粘着剤も用いることができる。このようなエネルギー線重合性官能基としては（メタ）アクリロイル基が好ましい。
【００４５】
粘着剤層のガラス転移温度（Ｔｇ）は、−５０〜３０℃が好ましく、−２５〜３０℃であることが好ましい。ここで、粘着剤層のＴｇとは、粘着剤層を積層させた試料の周波数１１Ｈｚでの動的粘弾性測定において、−５０〜５０℃の領域で損失正接（tanδ）が最大値を示す温度を指す。なお、粘着剤層がエネルギー線硬化型粘着剤である場合には、エネルギー線照射により粘着剤層を硬化させる前のガラス転移温度を指す。粘着剤層が前記したアクリル系粘着剤からなる場合は、粘着剤層のガラス転移温度は、前記したアクリル系粘着剤を構成する単量体の種類および重合比を規制し、場合によって添加される多官能エネルギー線硬化樹脂や架橋剤の影響を見積もることにより制御できる。
【００４６】
フィルム状接着剤
また、本発明の半導体加工用粘着シートにおいて、接着性樹脂層２は、フィルム状接着剤であってもよい。このようなフィルム状接着剤は、チップのダイボンド工程において近年多用されている。このようなフィルム状接着剤は、好ましくはエポキシ系接着剤またはポリイミド系接着剤を製膜、半硬化したもの（Ｂ−ステージ状態）であり、本発明の半導体加工用粘着シートの支持シート上に剥離可能に形成される。
【００４７】
フィルム状接着剤は、半導体ウエハや半導体チップに貼付される。その半導体ウエハやチップとフィルム状接着剤とをチップサイズにダイシングすることで、接着剤付チップが得られ、これを後述する支持シート（例えば樹脂フィルムまたは粘着シート）からピックアップし、接着剤を介して、所定の位置にチップを固着する。なお、接着剤付チップのピックアップ時には、エキスパンドを行うことが好ましい。
【００４８】
粘接着剤層
さらに、本発明の半導体加工用粘着シートは、ダイシング時のウエハ固定機能とダイボンド時のダイ接着機能とを同時に兼ね備えたダイシング・ダイボンド兼用シートであってもよい。
【００４９】
半導体加工用粘着シートが、ダイシング・ダイボンド兼用シートである場合、接着性樹脂層は、ダイシング工程において半導体ウエハやチップを保持し、ダイシング時には、ウエハとともに切断され、切断されたチップと同形状の接着性樹脂層が形成される。そして、ダイシング終了後、チップのピックアップを行うと、接着性樹脂層は、チップとともに支持シートから剥離する。接着性樹脂層はダイボンド時にはチップを固着するための接着剤として機能する。接着性樹脂層を伴ったチップを基板に載置し、加熱等を行い、チップと、基板や他のチップ等の被着体とを接着性樹脂層を介して接着する。
【００５０】
本発明の半導体加工用粘着シートが、このようなダイシング・ダイボンド兼用シートである場合は、支持シート上に、接着性樹脂層として、感圧接着性を有し、かつダイ接着機能を兼ね備えた、粘接着剤層が形成されてなる。このようなウエハ固定機能とダイ接着機能とを兼ね備えた接着性樹脂層は、たとえば前記したアクリル系粘着剤と、エポキシ接着剤を含み、また必要に応じ、多官能エネルギー線硬化樹脂および硬化助剤等を含む。また、接着性樹脂層のチップへの転写を容易にするため、ダイシング・ダイボンド兼用シートにおける支持シートは剥離処理されていてもよい。なお、粘接着剤層付チップのピックアップ時には、前記と同様にエキスパンドを行うことが好ましい。
【００５１】
保護膜形成層
さらに、本発明の半導体加工用粘着シートがチップの裏面に保護膜を形成するための保護膜形成用シートとして用いられる場合には、接着性樹脂層は、チップの裏面に保護膜を形成するための保護膜形成層であってもよい。
この場合、保護膜形成層に半導体ウエハを貼付し、保護膜形成層を硬化させ、保護膜とし、その後、半導体ウエハと保護膜をダイシングし、保護膜付チップを得ることができる。また、保護膜形成層に半導体ウエハを貼付し、半導体ウエハと保護膜形成層とをダイシングし、保護膜形成層付チップを得、その後、保護膜形成層を硬化して保護膜付チップを得てもよい。
このような保護膜形成用シートは、支持シート上に接着性樹脂層として、保護膜となる接着性の樹脂層（保護膜形成層）を有する。このような保護膜となる接着性樹脂層は、前記したアクリル系粘着剤と、エポキシ接着剤および硬化助剤を含み、また必要に応じフィラー等が含まれていてもよい。
【００５２】
本発明の半導体加工用粘着シートにおける接着性樹脂層の厚みは、その用途により様々であるが、おおよそ１〜３００μｍ、好ましくは１０〜２００μｍ、特に好ましくは２０〜１００μｍ程度である。
【００５３】
接着性樹脂層は、支持シートの片面に直接塗工して形成してもよく、また剥離シート上に接着性樹脂層を形成した後、これを支持シート上に転写してもよい。
【００５４】
接着性樹脂層を形成する方法としては、公知の方法を選択すればよく、特に限定されない。このような方法としては、粘着剤等の接着性樹脂層形成材料をそのまま無溶剤で、または溶剤希釈やエマルション化して、グラビアコーター、メイヤーバーコーター、エアナイフコーター、ロールコーターなどにより塗布して、常温もしくは加熱または電子線硬化させたり、ウェットラミネーションやドライラミネーション、熱溶融ラミネーション、溶融押出ラミネーション、共押出加工などで支持シート上に形成すればよい。
【００５５】
（支持シート）
支持シートは、図１や図３に示すように、表面にタックを有しない樹脂フィルムであってもよく、図２や図４に示すように、樹脂フィルム１１上に粘着剤層１２を有する粘着シートであってもよい。
【００５６】
支持シートとして用いられる樹脂フィルムとしては、たとえば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニル共重合体フィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。またこれらの架橋フィルムも用いられる。さらにこれらの積層フィルムであってもよい。さらにこれらの積層フィルムであってもよい。また、これらを着色したフィルムを用いることもできる。
【００５７】
半導体加工用粘着シートにおける接着性樹脂層は、各種のワークに貼付され、ワークに所要の加工を施した後、ワークに固着残存した状態で支持シートから剥離されることがある。この場合、半導体加工用粘着シートは、接着性樹脂層を支持シートからワークに転写する工程を含むプロセスに使用される。このため、支持シート（樹脂フィルム）の接着性樹脂層に接する面の表面張力は、好ましくは４０ｍＮ／ｍ以下、さらに好ましくは３７ｍＮ／ｍ以下、特に好ましくは３５ｍＮ／ｍ以下である。下限値は通常２５ｍＮ／ｍ程度である。このような表面張力が比較的低い樹脂フィルムは、材質を適宜に選択して得ることが可能であるし、また樹脂フィルムの表面に剥離剤を塗布して剥離処理を施すことで得ることもできる。
【００５８】
樹脂フィルムの剥離処理に用いられる剥離剤としては、アルキッド系、シリコーン系、フッ素系、不飽和ポリエステル系、ポリオレフィン系、ワックス系などが用いられるが、特にアルキッド系、シリコーン系、フッ素系の剥離剤が耐熱性を有するので好ましい。
【００５９】
上記の剥離剤を用いて樹脂フィルムの表面を剥離処理するためには、剥離剤をそのまま無溶剤で、または溶剤希釈やエマルション化して、グラビアコーター、メイヤーバーコーター、エアナイフコーター、ロールコーターなどにより塗布して、剥離剤が塗布された樹脂フィルムを常温下または加熱下に供するか、または電子線により硬化させて剥離剤層を形成させればよい。
【００６０】
また、ウェットラミネーションやドライラミネーション、熱溶融ラミネーション、溶融押出ラミネーション、共押出加工などによりフィルムの積層を行うことにより樹脂フィルムの表面張力を調整してもよい。すなわち、少なくとも一方の面の表面張力が、上述した範囲内にあるフィルムを、当該面が接着性樹脂層と接する面となるように、他のフィルムと積層した積層体を製造し、樹脂フィルムとしてもよい。
【００６１】
半導体加工用粘着シート上で半導体ウエハ等のワークにダイシング等の所要の加工を施す場合には、樹脂フィルム１１上に粘着剤層１２を形成した粘着シートを支持シート１として用いることが好ましい（図２や図４参照）。
この態様においては、接着性樹脂層は、粘着剤層１２上に積層される。粘着シートの樹脂フィルム１１としては、図１や図３の態様における支持シートとして例示した上記の樹脂フィルムが挙げられる。粘着剤層は、接着性樹脂層を剥離できる程度の粘着力を有する弱粘着性のものを使用してもよいし、エネルギー線照射により粘着力が低下するエネルギー線硬化性のもの、あるいは加熱発泡性のものを使用してもよい。粘着剤層と接着性樹脂層との粘着力は、粘着剤層と樹脂フィルムとの粘着力よりも小さいほうが好ましい。
【００６２】
粘着剤層１２は、従来より公知の種々の粘着剤（例えば、ゴム系、アクリル系、シリコーン系、ウレタン系、ビニルエーテル系などの汎用粘着剤、表面凹凸のある粘着剤、エネルギー線硬化型粘着剤、熱膨張成分含有粘着剤等）により形成できる。
半導体加工用粘着シートの構成がかかる構成であると、半導体加工用粘着シートが、ダイシング工程においてワークを支持するためのダイシングシートとして機能する場合に支持シートと接着性樹脂層の間の密着性が保たれ、ダイシング工程において接着性樹脂層付チップが支持シートから剥がれることを抑制するという効果が得られる。半導体加工用粘着シートが、ダイシング工程においてワークを支持するためのダイシングシートとして機能する場合、ダイシング工程において接着性樹脂層付ウエハに別途ダイシングシートを貼り合せてダイシングをする必要がなくなり、半導体装置の製造工程を簡略化できる。
【００６３】
支持シートの厚みは、通常は１０〜５００μｍ、好ましくは１５〜３００μｍ、さらに好ましくは２０〜２５０μｍである。支持シートが粘着シートである場合には、支持シートの厚みにおいて１〜５０μｍの厚みを粘着剤層が占める。
【００６４】
（半導体加工用粘着シート）
半導体加工用粘着シートは、支持シートの片面に接着性樹脂層およびリングフレーム保持用粘着部を有し、リングフレーム保持用粘着部が支持シートまたは接着性樹脂層の外周部に形成される。半導体加工用粘着シートの形状は、枚葉のものに限られず、長尺の帯状のものであってもよく、これを巻収してもよい。
【００６５】
半導体加工用粘着シートは、上述したように、リングフレーム保持用粘着部における芯材の加熱後の寸法変化率が所定範囲であるために、ウエハ等のワークに接着性樹脂層を加熱ラミネートする際に、リングフレーム保持用粘着部が加熱されたとしても、位置ズレや皺の発生を抑制できる。そのため、半導体加工用粘着シートの使用方法としては、半導体加工用粘着シートの接着性樹脂層をウエハ等のワークに加熱ラミネートする工程を含むことが好ましく、加熱ラミネート工程において、リングフレーム保持用粘着部が加熱される工程を含むことがより好ましい。
【００６６】
半導体加工用粘着シートにおいて、ＪＩＳ  Ｚ０２３７；２００９に準拠した、リングフレーム保持用粘着部のシリコンウエハ（鏡面）に対する粘着力は、好ましくは０．５ｍＮ／２５ｍｍ以上、より好ましくは１ｍＮ／２５ｍｍ以上、さらに好ましくは１〜５ｍＮ／２５ｍｍである。
上記の粘着力が０．５ｍＮ／２５ｍｍ未満であると、リングフレーム保持用粘着部とリングフレームとの密着性が不十分となり、半導体装置の製造工程中にリングフレーム保持用粘着部とリングフレームとがその界面で剥離し、該工程を円滑に行うことができないことがある。また、上記の粘着力が５ｍＮ／２５ｍｍを超えると、リングフレーム保持用粘着部とリングフレームとの密着性は十分であるものの、リングフレームからリングフレーム保持用粘着部を剥離する際に、リングフレームへの糊残り（リングフレーム保持用粘着部の粘着剤層を構成する粘着剤組成物の残渣）が発生することがある。残渣が半導体装置内に混入すると、半導体装置の信頼性が低下するおそれがあり、また、半導体装置の製造工程間の搬送等に用いられる搬送アーム等の装置が、残渣により汚染されることがある。
【００６７】
また、半導体加工用粘着シートにおいて、ＪＩＳ  Ｚ１５２８；２００９に準拠した、リングフレーム保持用粘着部のクリープ試験による保持力は、好ましくは１００００秒以上、より好ましくは７００００秒以上である。なお、上限は特に限定されない。
上記のクリープ試験による保持力が１００００秒未満であると、リングフレーム保持用粘着部とリングフレームとを仮固定し縦置きにした状態で半導体加工用粘着シートを保管すると、リングフレーム保持用粘着部が変形し、所定の位置で仮固定された半導体加工用粘着シートとリングフレームにおいて位置ズレが生じ、その後の半導体装置の製造工程において不具合が生じることや、リングフレームから半導体加工用粘着シートが脱離することがある。
【００６８】
また、ＪＩＳ  Ｋ７６３１−１；１９９７に準拠した、半導体加工用粘着シートの全光線透過率の最小値は、好ましくは８０％以下、より好ましくは０〜７５％、特に好ましくは１〜７０％、特に好ましくは１０〜６５％である。半導体加工用粘着シートにおける全光線透過率が最小となる部分の値を上記範囲とすることで、半導体装置を製造するための各工程で用いる装置による該粘着シートの検知性が向上する。なお、本発明における全光線透過率は、図１や図２の態様の半導体加工用粘着シートにおいては、支持シート１とリングフレーム保持用粘着部２０が積層された部分における測定値であり、図３や図４の態様の半導体加工用粘着シートにおいては、支持シート１、接着性樹脂層２およびリングフレーム保持用粘着部２０が積層された部分における測定値である。
半導体加工用粘着シートの全光線透過率は、支持シート１、接着性樹脂層２またはリングフレーム保持用粘着部２０を、染料または顔料等で着色することにより調整できる。特に、リングフレーム保持用粘着部２０に染料または顔料を含有することにより着色することが好ましい。
【００６９】
また、半導体加工用粘着シートにおいて、接着性樹脂層やリングフレーム保持用粘着部には、カバーフィルムを仮着しておいてもよい。カバーフィルムは、上述の支持シートと同じものを用いることができる。
【００７０】
半導体加工用粘着シートの製造方法は特に限定されないが、図３の構成を例に挙げて具体的に説明する。
まず、リングフレーム保持用粘着部の粘着剤層を形成するための粘着剤組成物を準備する。粘着剤組成物は、上記各成分を適宜の割合で、適当な溶媒中で混合して得ることができる。
なお、リングフレーム保持用粘着部において、リングフレームに貼付する側の粘着剤層を形成するための粘着剤組成物と、接着性樹脂層に貼付する側の粘着剤層を構成する粘着剤組成物とが異なる場合には、各粘着剤組成物を準備する。以下においては、リングフレームに貼付する側の粘着剤層を形成するための粘着剤組成物を「粘着剤組成物ａ」と記載し、接着性樹脂層に貼付する側の粘着剤層を構成する粘着剤組成物を「粘着剤組成物ｂ」と記載する。粘着剤組成物ａと粘着剤組成物ｂが同じである場合には、２種類の粘着剤組成物を用意する必要がなく、また、リングフレーム保持用粘着部の両面の区別なく使用ができるので作業効率が向上する。
【００７１】
次いで、粘着剤組成物ａを剥離シートＡ上に塗布、乾燥して粘着剤層２１ａを形成する。その後、芯材２２に粘着剤層２１ａを貼り合せ、芯材２２、粘着剤層２１ａおよび剥離シートＡがこの順に積層された積層体を得る。
また、粘着剤組成物ｂを剥離シートＢ上に塗布、乾燥して粘着剤層２１ｂを形成する。その後、上記で得られた積層体の芯材２２に粘着剤層２１ｂを貼り合せ、剥離シートＢ、粘着剤層２１ｂ、芯材２２、粘着剤層２１ａおよび剥離シートＡがこの順に積層された積層体を得る。
【００７２】
剥離シートＡ，Ｂとしては、上記の樹脂フィルムとして例示したフィルムを用いることができる。
【００７３】
また、軽剥離タイプ・重剥離タイプのように剥離力に差を有する剥離シートを用いれば、接着性樹脂層２とリングフレーム保持用粘着部２０とを貼り合せる際の作業性が向上するため好ましい。
具体的には、軽剥離タイプの剥離シートを剥離した後、軽剥離タイプの剥離シートが積層されていた側から抜き型を用いて、重剥離タイプの剥離シート以外を円形に切り込む。そして、円形に切り込んだ粘着剤層、芯材および粘着剤層の積層体を取り除いて開口部を形成し、重剥離タイプの剥離シート上にリングフレーム保持用粘着部２０を得る。
【００７４】
次に、支持シート１上に接着性樹脂層２を形成する。支持シート１上に接着性樹脂層２を形成する方法は特に限定されず、支持シート１上に、接着性樹脂層２を構成する組成物を塗布し、乾燥することで形成してもよく、また、接着性樹脂層２を剥離シート上に設け、これを支持シート１に転写することで形成してもよい。
【００７５】
そして、上記で得られたリングフレーム保持用粘着部２０と接着性樹脂層２とを積層し、重剥離タイプの剥離シート上に半導体加工用粘着シートが積層された積層体とする。
【００７６】
その後、リングフレーム５に対する糊しろの外径に合わせて、開口部と同心円状に積層体全体を型抜きし、型抜きされた積層体の周囲を除去する。最後に重剥離タイプの剥離シートを剥離し、リングフレーム保持用粘着部２０の粘着剤層２１ａを露出させることで、本発明の半導体加工用粘着シートを得ることができる。なお、粘着剤層２１ａをリングフレーム５に貼付すれば、、図３に示すような、半導体加工用粘着シート１００がリングフレーム５に仮固定された状態とすることができる。
上記の製造方法により得られるリングフレーム保持用粘着部２０は環状であり、開口部の直径は、リングフレーム５の内径と略同一である。環状のリングフレーム保持用粘着部２０の幅は、好ましくは１〜４０ｍｍである。
【００７７】
このような製造工程により得られる本発明の半導体加工用粘着シートは、リングフレーム保持用粘着部の厚みや芯材の厚みが所定の範囲である場合に、リングフレーム保持用粘着部と接着性樹脂層とを積層する工程において、剥離シートと接着性樹脂層との間に空気（気泡）が噛み込むことを抑制できる。その結果、気泡に起因した接着性樹脂層の変形を防止でき、平滑な接着性樹脂層を得ることができる。このような本発明の半導体加工用粘着シートによれば、接着性樹脂層を半導体ウエハ等のワークに密着して貼付できる。そのため、接着性樹脂層とワークとの界面への水分の侵入や、該界面における剥離を抑制でき、該粘着シートを用いて製造される半導体装置の信頼性に優れる。
【００７８】
以上、リングフレーム保持用粘着部の構成や物性、接着性樹脂層の代表的な組成や用途及び半導体加工用粘着シートの構成について概説したが、本発明の半導体加工用粘着シートにおける接着性樹脂層は上記のものに限定されることはなく、またその用途も特に限定されない。
【００７９】
本発明において適用可能なワークとしては、その素材に限定はなく、たとえば半導体ウエハ、ガラス基板、セラミック基板、ＦＰＣ等の有機材料基板、又は精密部品等の金属材料など種々の物品を挙げることができる。
【実施例】
【００８０】
以下、本発明を実施例により説明するが、本発明はこれらの実施例に限定されるものではない。本発明において採用した測定方法および評価方法は次の通りである。
【００８１】
＜粘着力測定＞
ワークとしてのシリコンウエハ（鏡面）にリングフレーム保持用粘着部を貼付した。ＪＩＳ  Ｚ  ０２３７；２００９に準拠して、万能引張試験機（島津製作所社製オートグラフ）を用い、３０分経過後における、測定温度２３℃、相対湿度５０％での１８０°引き剥がし法によるリングフレーム保持用粘着部の粘着力を測定した。なお、引張速度は３００ｍｍ／分、リングフレーム保持用粘着部のサイズは２５０ｍｍ×２５ｍｍとした。
【００８２】
＜リングフレームの糊残り＞
リングフレーム保持用粘着部を、図３の態様で接着性樹脂層と積層し、リンテック社製ＲＡＤ２７００（フルオートモード）を用い、接着性樹脂層に８インチシリコンウエハ（厚み１００μｍ）を貼付して、リングフレーム保持用粘着部を介して、半導体加工用粘着シートと金属製リングフレームとを仮固定した状態を作成した。
その後、金属製リングフレームとリングフレーム保持用粘着部とを剥離し、目視にて金属製リングフレームの表面における糊残りの有無を確認した。
なお、支持シート上に接着性樹脂層が形成された接着シートとして、リンテック社製ＬＥ５０００を用いた。
【００８３】
＜クリープ試験＞
ＪＩＳ Ｚ１５２８：２００９に準拠して、幅２５ｍｍ×１００ｍｍに切り出したリングフレーム保持用粘着部を貼付面積が２５ｍｍ×２５ｍｍとなるように被着体(ＳＵＳ３６０)に貼付して試験サンプルとした。
その後、保持力試験機を用い、４０℃環境下、１ｋｇの錘で荷重（９．８Ｎ）をかけてリングフレーム保持用粘着部の保持力を測定した。なお、試験時間は７００００秒とし、表１中の「７００００秒以上」は７００００秒でも貼付面のずれがなかったことを示す。
【００８４】
＜芯材の寸法変化率＞
ＭＤ方向の長さ４０ｍｍであり、ＣＤ方向の長さ１０ｍｍの芯材Ａと、ＭＤ方向の長さ１０ｍｍであり、ＣＤ方向の長さ４０ｍｍの芯材Ｂを試験片とした。８０℃で３０分間加熱後のＭＤ方向およびＣＤ方向についての寸法を、リニヤスケール（ミツトヨ社製  ＡＴ１１２）を用いて測定し、下記式にて寸法変化率を算出した。なお、ＭＤ方向の寸法変化率は芯材Ａを用いて測定し、ＣＤ方向の寸法変化率は芯材Ｂを用いて測定した。
寸法変化率（％）＝｛（加熱処理前の寸法−加熱処理後の寸法）／加熱処理前の寸法｝
×１００
【００８５】
＜芯材の破断伸度＞
ＭＤ方向の長さ１００ｍｍであり、ＣＤ方向の長さ１５ｍｍの芯材Ｃと、ＭＤ方向の長さ１５ｍｍであり、ＣＤ方向の長さ１００ｍｍの芯材Ｄを試験片とした。
万能引張試験機（島津製作所社製  オートグラフ  ＡＧ−ＩＳ）を用い、速度２００ｍｍ／分で、試験片を長手方向に引っ張り、下記式にて破断伸度を算出した。なお、ＭＤ方向の破断伸度は芯材Ｃを用いて測定し、ＣＤ方向の破断伸度は芯材Ｄを用いて測定した。
破断伸度（％）＝（破断時の芯材の長さ×１００）／芯材の元の長さ
【００８６】
＜エキスパンド性＞
ダイボンダー（ＮＥＣマシナリー社製  ＣＳＰ−１００ＶＸ）を用いて、引き落とし量５ｍｍで半導体加工用粘着シートをエキスパンドした。エキスパンド可能であった場合を「良好」、エキスパンドできず、装置が停止またはリングフレームから半導体加工用粘着シートが脱落した場合を「不良」と評価した。
【００８７】
＜エア噛み評価＞
エア噛み試験では、型抜き後の積層体を観察し、剥離シートと半導体加工用粘着シートとの間の気泡の有無を評価した。気泡の数を数え、気泡が目視できなかった場合を「Ａ」、１〜５０個の気泡が目視できた場合を「Ｂ」、５１個以上の気泡が目視できた場合を「Ｃ」と評価した。
【００８８】
＜加熱ラミネート後の位置ズレ＞
マウンター（リンテック社製  ＲＡＤ２７００）を用いて、フルオートモード（ラミネート温度：８０℃）でウエハを半導体加工用粘着シートの接着性樹脂層に貼付した。目視により、シートを適切な位置に貼付できた場合を「Ａ」、シートの貼付位置がズレた場合を「Ｂ」、シートの貼付位置がズレ、接着性樹脂層に皺が発生した場合を「Ｃ」と評価した。
【００８９】
（実施例１）
粘着剤組成物ａの調整
ブチルアクリレートを主成分としたアクリル共重合体（日本合成化学工業株式会社製  コーポニールＮ−３３２７）１００質量部に対して、芳香族性ポリイソシアナート（日本ポリウレタン工業株式会社製  コロネートＬ）２質量部およびトルエン５０質量部を加えて、粘着剤組成物ａを調整した。
【００９０】
粘着剤組成物ｂの調整
ブチルアクリレートを主成分としたアクリル共重合体（日本合成化学工業株式会社製  コーポニールＮ−３３２７）１００質量部に対して、トルエン５０質量部を加えて、粘着剤組成物ｂを調整した。
【００９１】
リングフレーム保持用粘着部の作製
上記で得られた粘着剤組成物ａをシリコーン処理された剥離シートＡ（リンテック社製  ＳＰ−ＰＥＴ３８２１５０）上に塗布、乾燥（オーブンにて１００℃１分間）した。このようにして、厚み１０μｍの粘着剤層ａを作製した。
また、上記で得られた粘着剤組成物ｂをシリコーン処理された剥離シートＢ（リンテック社製  ＳＰ−ＰＥＴ３８１０３１）上に塗布、乾燥（オーブンにて１００℃１分間）した。このようにして、厚み１０μｍの粘着剤層ｂを作製した。
【００９２】
次いで、芯材として無延伸ポリプロピレンフィルム（サン・トックス株式会社製  ＣＰＰ＃４０  ＭＫ１２、厚み：４０μｍ）を準備した。
なお、芯材において粘着剤層ａを転写する面にはコロナ処理を行った。
【００９３】
その後、芯材の一方の面に粘着剤層ａを転写した。そして、芯材の他方の面に粘着剤層ｂを転写し、剥離シートＡ、粘着剤層ａ、芯材、粘着剤層ｂおよび剥離シートＢをこの順に積層した積層体を得た。
【００９４】
得られた積層体から剥離シートＢを除去し、次いで、粘着剤層ｂ側から直径１６５ｍｍの円形に抜き加工を行った。抜き加工は、粘着剤層ｂ、芯材および粘着剤層ａを完全に切り込み、剥離シートＡは完全に切り込まないように行った。
【００９５】
その後、円形に切り込んだ粘着剤層ｂ、芯材および粘着剤層ａを除去し、開口部を形成し、剥離シートＡ上にリングフレーム保持用粘着部を作製した。得られたリングフレーム保持用粘着部に関して、各評価を行った。
【００９６】
半導体加工用粘着シートの作製
支持シート上に接着性樹脂層が形成された接着シートとして、ダイシング・ダイボンディングシート（リンテック社製  Ａｄｗｉｌｌ  ＬＥ４４２４）を準備した。
室温にて、上記のリングフレーム保持用粘着部の粘着剤層ｂと接着性樹脂層とを積層した。
次いで、リングフレーム保持用粘着部の開口部と同心円状に、直径２０７ｍｍの円形に抜き加工を行い、剥離シートＡが貼付された半導体加工用粘着シートを作製し、エア噛みを評価した。
その後、剥離シートＡを剥離して半導体加工用粘着シートを得、各評価を行った。
【００９７】
（実施例２）
リングフレーム保持用粘着部の作製において、芯材として、無延伸ポリエチレンフィルム（ジェイフィルム株式会社製  ＰＥワダトウメイ５０ＡＳカイ４、厚み：５０μｍ）を用いたこと以外は、実施例１と同様にして、半導体加工用粘着シートを得、各評価を行った。
【００９８】
（実施例３）
リングフレーム保持用粘着部の作製において、芯材として、無延伸ポリプロピレンフィルム（理研テクノス株式会社製  ＦＰ（ＮＡＴ）Ｇ、厚み：１００μｍ）を用いたこと以外は、実施例１と同様にして、半導体加工用粘着シートを得、各評価を行った。
【００９９】
（比較例１）
リングフレーム保持用粘着部の作製において、芯材として、延伸エチレン−メタクリル酸共重合体フィルム（理研テクノス株式会社製  ＥＮ０９−８０Ｔ−Ｍ８、厚み：９０μｍ）を用いたこと以外は、実施例１と同様にして、半導体加工用粘着シートを得、各評価を行った。
【０１００】
（比較例２）
リングフレーム保持用粘着部の作製において、芯材として、延伸ポリ塩化ビニルフィルム（オカモト株式会社製  ＰＶＣ５０  ＯＳＧＰ４２Ｂ、厚み：５０μｍ）を用いたこと以外は、実施例１と同様にして、半導体加工用粘着シートを得、各評価を行った。
【０１０１】
（参考例１）
リングフレーム保持用粘着部の作製において、芯材として、延伸ポリプロピレンフィルム（王子エフテックス株式会社製  ＰＫ００２  ＃４０、厚み：４０μｍ）を用いたこと以外は、実施例１と同様にして、半導体加工用粘着シートを得、各評価を行った。
【０１０２】
【表１】
2015070059.tif 000003
【符号の説明】
【０１０３】
１：支持シート
２：接着性樹脂層
５：リングフレーム
２０：リングフレーム保持用粘着部
１００：半導体加工用粘着シート
【図１】
2015070059.tif 000004
【図２】
2015070059.tif 000005
【図３】
2015070059.tif 000006
【図４】
2015070059.tif 000007